(57)【要約】【課題】  モバイル用光ディスクを提供する。【解決手段】  偏向角が０.７°以下になるように外径が２８ｍｍ以上であり、厚さが０.２９ｍｍ以上である基板を備える光ディスクである。または、偏向角が０.６°以下になるように外径が２８ｍｍ以上であり、厚さが０.３２３ｍｍ以上である基板を備える光ディスクである。偏向角を０.７°または０.６°以下に抑制して湾曲現象を防止できる。【選択図】      図２Ａ
2004288356.tif 000002
【特許請求の範囲】
【請求項１】
偏向角が０.７度以下になるように、外径が２８ｍｍ以上であって厚さが０.２９ｍｍ以上である基板を備えることを特徴とする光ディスク。
【請求項２】
前記基板は、外径が３０ｍｍ程度であれば、厚さは０.３０ｍｍ以上であることを特徴とする請求項１に記載の光ディスク。
【請求項３】
前記基板は、外径が３２ｍｍ程度であれば、厚さは０.３１ｍｍ以上であることを特徴とする請求項１に記載の光ディスク。
【請求項４】
前記基板は、外径が４７ｍｍ程度であれば、厚さは０.３７５ｍｍ以上であることを特徴とする請求項１に記載の光ディスク。
【請求項５】
前記基板は、外径が５０.８ｍｍ程度であれば、厚さは０.３８８ｍｍ以上であることを特徴とする請求項１に記載の光ディスク。
【請求項６】
前記基板は、外径が８０ｍｍ程度であれば、厚さは０.５０１ｍｍ以上であることを特徴とする請求項１に記載の光ディスク。
【請求項７】
前記基板は、外径が１２０ｍｍ程度であれば、厚さは０.５３ｍｍ以上であることを特徴とする請求項１に記載の光ディスク。
【請求項８】
前記基板は、その表面に０.０３ないし０.１ｍｍ程度の厚さを有する光透過層が形成されることを特徴とする請求項１に記載の光ディスク。
【請求項９】
偏向角が０.６度以下になるように、外径が２８ｍｍ以上であって厚さが０.３２３ｍｍ以上である基板を備えることを特徴とする光ディスク。
【請求項１０】
基板の外径ｚは、特性係数α,βと次の関係式を満足し、偏向角ｙと基板の厚さｘとは、特性係数α,βに対して次の関係式
【数１】
2004288356.tif 000013
を満足することを特徴とする光ディスク。
【請求項１１】
前記偏向角ｙは、０.６°以下になることを特徴とする請求項１０に記載の光ディスク。
【請求項１２】
前記特性係数α,βは、基板外径が３０ｍｍ程度であれば、各々４.６８６７及び−４.３０８３に設定されることを特徴とする請求項１１に記載の光ディスク。
【請求項１３】
前記特性係数α,βは、基板外径が３２ｍｍ程度であれば、各々４.９４８４及び−４.３１６２に設定されることを特徴とする請求項１１に記載の光ディスク。
【請求項１４】
前記特性係数α,βは、基板外径が５０.８ｍｍ程度であれば、各々８.９９２６及び−４.８６０５に設定されることを特徴とする請求項１１に記載の光ディスク。
【請求項１５】
前記特性係数α,βは、基板外径が８０ｍｍ程度であれば、各々２１.４４６及び−５.３８４３に設定されることを特徴とする請求項１１に記載の光ディスク。
【発明の詳細な説明】
【技術分野】
【０００１】
本発明は光ディスクに係り、さらに詳細には湾曲現象が小さなモバイル用光ディスクに関する。
【背景技術】
【０００２】
最近、デジタルカメラや携帯型音楽プレーヤ、携帯型情報機器（ＰＤＡ）など小型記録媒体を使用するモバイル機器が増加している。このような機器には小型メモリカードが使われるが、コストが高くて、最近には小型メモリカードの代わりに低コストの記録媒体としてＣＤ−Ｒ／ＲＷディスクなどを使用している。しかし、ＣＤまたはＤＶＤなどを記録／再生する装置は、現在そのサイズが大きくて携帯し難いので、ＣＤまたはＤＶＤなどを記録／再生する小型モバイル用機器の開発と共に、前記小型機器に装着が可能な新しいフォーマットのディスクが要求されている。
【０００３】
従来の高密度光ディスクの場合、１.１ｍｍ厚さの基板上に情報を記録し、その上面にスピンコーティングまたはシート接着方式で０.１ｍｍの光透過層を塗布する方式で製造されている。
【０００４】
図１Ａは、従来の光透過層形成後、湾曲現象を示す光ディスク１０の斜視図であり、図１Ｂは、図１Ａに示された光ディスク１０の断面図である。図１Ａ及び図１Ｂを参照すれば、従来の光ディスク１０の外径Ｄｏｕｔは１２０ｍｍ、内径Ｄｉｎは１５ｍｍ、基板の厚さｔは１.１ｍｍであり、基板１１の表面に塗布された光透過層１３の厚さｌは０.１ｍｍに形成されている。図１Ｂで、光透過層１３に垂直入射する光は、光透過層１３で屈折され、光透過層１３と基板１１との界面で反射された後、再び光透過層１３を出射しつつ屈折されて入射光と出射光間に偏向角θを形成する。従来の光ディスクで、偏向角θは０.２゜と現れ、単位長さ当り光ディスク１０に作用する収縮力は２７Ｎ／ｍと計算される。
【０００５】
図示されたように、１.１ｍｍの光ディスク製作時に光透過層を形成しつつ湾曲現象が発生するが、偏向角の規格限界が０.７゜以下であるので、一般光ディスク記録／再生装置で記録／再生時に正常的な駆動ができる。しかし、モバイル用光ディスクを製造するためには、基板厚さ１.１ｍｍ以下の薄膜基板が要求され、これにより光透過層を基板表面に形成する工程で光透過層が硬化しつつ基板の収縮が発生して図１に示された偏向角よりさらに大きい偏向角に基板が転向しうる。偏向角が所定角度以上になれば、正常的な記録／再生が不可能になる。
【発明の開示】
【発明が解決しようとする課題】
【０００６】
本発明が解決しようとする技術的課題は、前記従来技術の問題点を改善するためのものであって、光透過層形成時に基板の湾曲現象を抑制できる外径及び厚さを有する光ディスクを提供することである。
【課題を解決するための手段】
【０００７】
前記課題を達成するために本発明は、偏向角が０.７°以下になるように、外径が２８ｍｍ以上であって厚さが０.２９ｍｍ以上である基板を備える光ディスクを提供する。
【０００８】
本発明において、前記基板の外径が３０ｍｍ程度であれば、厚さは０.３０ｍｍ以上であり、前記基板の外径が３２ｍｍ程度であれば、厚さは０.３１ｍｍ以上であり、前記基板の外径が４７ｍｍ程度であれば、厚さは０.３７５ｍｍ以上であることが望ましい。
【０００９】
本発明において、前記基板の外径が５０.８ｍｍ程度であれば、厚さは０.３８８ｍｍ以上であり、前記基板の外径が８０ｍｍ程度であれば、厚さは０.５０１ｍｍ以上であり、前記基板の外径が１２０ｍｍ程度であれば、厚さは０.５３ｍｍ以上であることが望ましい。
【００１０】
本発明において、前記基板は、その表面に０.０３ないし０.１ｍｍ程度の厚さを有する光透過層が形成されたことが望ましい。
【００１１】
また、本発明では偏向角が０.６°以下になるように、外径が２８ｍｍ以上であって厚さが０.３２３ｍｍ以上である基板を備える光ディスクを提供する。
【００１２】
本発明において、前記基板の外径ｚは、特性係数α,βと次の関係式を満足し、偏向角ｙ及び基板の厚さｘは特性係数α,βに対して次の関係式
【００１３】
【数２】
2004288356.tif 000003
を満足することが望ましい。
【００１４】
本発明において、前記偏向角ｙは、０.６°以下になることを特徴とする。
【００１５】
本発明において、前記特性係数α,βは、基板外径が３０ｍｍ程度であれば、各々４.６８６７及び−４.３０８３に設定されることを特徴とする。
【００１６】
本発明において、前記特性係数α,βは、基板外径が３２ｍｍ程度であれば、各々４.９４８４及び−４.３１６２に設定されることを特徴とする。
【００１７】
本発明において、前記特性係数α,βは、基板外径が５０.８ｍｍ程度であれば、各々８.９９２６及び−４.８６０５に設定されることを特徴とする。
【００１８】
本発明において、前記特性係数α,βは、基板外径が８０ｍｍ程度であれば、各々２１.４４６及び−５.３８４３に設定されることを特徴とする。
【００１９】
本発明は、偏向角の規格限界を設定し、偏向角による基板の直径及び厚さを所定範囲に限定することによって光ディスクの光透過層形成時に基板の湾曲現象を抑制できる。
【発明の効果】
【００２０】
本発明は、所定の偏向角を規格限界に設定する場合、これによる光ディスクの厚さ条件を算出でき、所定外径に対して湾曲現象を最小限に抑制できる厚さを提案する。
【発明を実施するための最良の形態】
【００２１】
以下、本発明の実施例による光ディスクを図面を参照して詳細に説明する。
【００２２】
図２Ａは、本発明の実施例による光ディスクの斜視図であり、図２Ｂは図２Ａの断面図である。
【００２３】
本発明の実施例による光ディスク３０は偏向角φを０.７゜以下に形成するように基板３１の外径Ｄ１及び厚さＴが次の条件を満足する。基板３１上に形成される光透過層３３の厚さＬは、０.０３〜０.１ｍｍの範囲に形成される。
【００２４】
基板の外径Ｄ１が３０ｍｍ以上であれば、基板の厚さＴは０.３ｍｍ以上とするが、例えば、基板の外径Ｄ１が３２ｍｍ程度であれば、基板の厚さＴは０.３１ｍｍ以上になるように形成し、基板の外径Ｄ１が４７ｍｍ程度であれば、基板の厚さＴは０.３７５ｍｍ以上になるように形成し、基板の外径Ｄ１が５０.８ｍｍ程度であれば、基板の厚さＴは０.３８８ｍｍ以上になるように形成し、基板の外径Ｄ１が８０ｍｍ程度であれば、基板の厚さＴは０.５０１ｍｍ以上になるように形成し、基板の外径Ｄ１が１２０ｍｍ程度であれば、基板の厚さＴは０.５３ｍｍ以上になるように形成する。
【００２５】
このような光ディスクのフォーマットファクターを知るために、前述した１２０ｍｍの外径、１５ｍｍの内径と１.１ｍｍ厚さの基板及び、０.１ｍｍ厚さの光透過層を有する光ディスクに作用する収縮力２７Ｎ／ｍに基づいて、本発明の実施例による光ディスク３０を５０.８ｍｍの外径Ｄ１と５ｍｍの内径Ｄ２と０.５ｍｍの厚さである基板３１を備えるように設計し、基板３１上に各々０.０３ｍｍ、０.０５ｍｍ及び、０.１ｍｍの厚さに光透過層３３を形成する時に作用する力を計算する。
【００２６】
表１は、基板３１の外径Ｄ１が５０.８ｍｍ、内径Ｄ２が５ｍｍであり、厚さＴが０.５ｍｍ、光透過層３３の厚さＬが０.０３ｍｍ、０.０５ｍｍ、０.１ｍｍである場合、光ディスクの偏向角φをシミュレーションした結果である。
【００２７】
【表１】
2004288356.tif 000004
表１に示されたように、光透過層３３の厚さが０.１ｍｍである場合、従来の光ディスクの基板厚さ１.１ｍｍより薄い０.５ｍｍの基板厚さに形成されることによって偏向角が０.３８゜と従来の光ディスクより偏向角が０.１８゜大きくなったことが分かる。本発明の実施例による光ディスク３０での偏向角は、光透過層３３の厚さを薄くするにつれて光透過層３３の厚さが０.０５ｍｍである時に０.１９゜に、光透過層３３の厚さが０.０３ｍｍである時に０.１１゜と薄くなることが分かる。
【００２８】
光透過層３３は、スピンコーティング方式またはシート接着方式を利用してアクリレートレジンやポリカーボネート（ＰＣ）フィルムなどを基板３１の表面に塗布することによって形成される。本発明では、光透過層３３の厚さの範囲を０.０３ｍｍないし０.１ｍｍ程度の範囲に形成することによって光ディスク３０の湾曲現象を防止できる。
【００２９】
例えば、基板３１を製造するための射出条件は、金型温度を固定側で１２５℃程度、稼動側で１２８℃程度、樹脂温度を３４０℃程度、型締力を３５ｔｏｎ程度、保圧を５０ｋｇｆ程度とし、冷却時間を５秒程度に設定する。光透過層３３を製造するための成形条件は、レジンの粘度を５０００ｃｐｓ程度、スピンの条件は３０００ｒｐｍの回転速度に３０秒程度回転させると設定できる。
【００３０】
図３は、前述した条件に基づいて光ディスクの外径が各々３０ｍｍ（内径は４ｍｍ）、３２ｍｍ（内径は４ｍｍ）、４７ｍｍ（内径は５ｍｍ）、５０.８ｍｍ（内径は５ｍｍ）、８０ｍｍ（内径は１５ｍｍ）、１２０ｍｍ（内径は１５ｍｍ）に変わる場合、光透過層の厚さを０.１ｍｍに固定させ、基板の厚さを０.２ｍｍ、０.３ｍｍ、０.５ｍｍ、０.７ｍｍ、０.９ｍｍ、１.１ｍｍに変化させつつ偏向角を算出した結果である。図３に示されたグラフは、簡単に光ディスクの厚さ（基板厚さ＋光透過層の厚さ）に対する偏向角の関係を示す。図３を参照すれば、外径が長くなるほど偏向角が大きくなり、厚さが薄くなるほど偏向角が大きくなることが分かる。
【００３１】
ここで、算出されたそれぞれの偏向角は、光ディスクの厚さは、０.３ｍｍ、０.４ｍｍ、０.６ｍｍ、０.８ｍｍ、１.０ｍｍ、１.２ｍｍに各々変化させた時の値であり、この値からそれぞれのデータポイントを利用してＬｅａｓｔ  Ｓｑｕａｒｅ  Ｍｅｔｈｏｄを適用することによってカーブフィッティングすれば、図３に示されたように光ディスクの厚さが０.２ｍｍないし１.４ｍｍの範囲まで変化する時、偏向角を連続的に算出できる。
【００３２】
Ｌｅａｓｔ  Ｓｑｕａｒｅ  Ｍｅｔｈｏｄは、次のような方法で実行する。まず、式（１）に提示されたように、図３に示されたデータポイントからフィッティングカーブを類推する。
【００３３】
【数３】
2004288356.tif 000005
ここで、ｘｉは光ディスクの厚さを表し、ｙｉは計算による光ディスクの偏向角を表す。α，βは、求めようとする特性係数である。Ｌｅａｓｔ  Ｓｑｕａｒｅ  Ｍｅｔｈｏｄを使用して式（２）に示されたように、光ディスクの実際偏向角Ｙｉと式（１）から計算される偏向角ｙｉとの誤差の自乗であるＳＳＥ（Ｓｕｍｍａｔｉｏｎ  Ｓｑｕａｒｅ  Ｅｒｒｏｒ）を最小化するα，βを求める。
【００３４】
【数４】
2004288356.tif 000006
式（２）をα，βに対して偏微分を取ってゼロと置いて整理すれば、式（３）及び式（４）のような式が誘導される。
【００３５】
【数５】
2004288356.tif 000007
【００３６】
【数６】
2004288356.tif 000008
多様な光ディスクの外径に対して式（３）及び式（４）を数値解析を利用して解すれば、表２のように特性係数α，βを求められる。
【００３７】
【表２】
2004288356.tif 000009
図４ないし図７は、シミュレーション結果から求めたデータポイント及びカーブフィッチングによる結果をディスク外径によって詳細に表したグラフである。各グラフで、最大許容角は０.７゜に設定し、フィッティングカーブによる結果値を中心に±２０％の誤差限界を表した。
【００３８】
図４は、光ディスクの外径が３０ｍｍであり、特性係数α，βが各々４.６８６７,−４.３０８３である場合、光ディスクの厚さの変化による偏向角を式（３）によって求めた値を表したグラフである。
【００３９】
図４に示されたように、光ディスクの厚さｘｉが各々０.３ｍｍ、０.４ｍｍであれば、それによる偏向角ｙｉは式（１）によって求められ、この値の±２０％の誤差限界で最大許容偏向角と最小許容偏向角とが各々表示される。標準規格偏向角を０.７゜に設定する場合、光ディスクの厚さｘｉは０.４０ｍｍ以上でこそ、０.７゜以下の偏向角を得られる。この時、基板の厚さは０.３ｍｍ以上になることが望ましい。
【００４０】
図５は、光ディスクの外径が３２ｍｍであり、特性係数α，βが各々４.９４８４，−４.３１６２である場合、光ディスクの厚さの変化による偏向角を式（１）によって求めた値を表したグラフである。
【００４１】
図５に示されたように、光ディスクの厚さｘｉが各々０.３ｍｍ、０.４ｍｍ、０.４５ｍｍであれば、それによる偏向角ｙｉは式（１）によって求められ、この値の±２０％の誤差限界で最大許容偏向角と最小許容偏向角とが各々表示される。標準規格偏向角を０.７゜に設定する場合、光ディスクの厚さｘｉは０.４１ｍｍ以上にしなければならないことが分かる。ここで、基板の厚さは０.３１ｍｍ以上になることが望ましい。
【００４２】
図５を参照すれば、実際光ディスクの厚さＴを０.４ｍｍ程度として実偏向角を測定した測定値を見れば、偏向角が０.６７゜程度に表れており、実際光ディスクの厚さを０.４５ｍｍとして偏向角を測定した実測定値を見れば、偏向角が０.７゜程度に表れている。
【００４３】
図６は、光ディスクの外径が４７ｍｍであり、特性係数α，βが各々８.４４７０，−４.８５７８である場合、光ディスクの厚さの変化による偏向角を式（１）によって求めた値を表したグラフである。
【００４４】
図６に示されたように、光ディスクの厚さｘｉが各々０.３ｍｍ、０.４ｍｍ、０.５１５ｍｍ、０.６ｍｍであれば、それによる偏向角ｙｉは式（１）によって求められ、この値の±２０％の誤差限界で最大許容偏向角と最小許容偏向角とが各々表示される。標準規格偏向角を０.７゜に設定する場合、光ディスクの厚さｘｉは０.４７５ｍｍ以上にしなければならないことが分かる。この時、基板の厚さは０.３７５ｍｍ以上であることが望ましい。
【００４５】
図６を参照すれば、実際光ディスクの厚さＴを０.４ｍｍ程度として実偏向角を測定した測定値を見れば、偏向角が０.６４゜程度に表れており、実際光ディスクの厚さｘｉを０.５１５ｍｍとして偏向角を測定した実測定値を見れば、偏向角が０.７゜程度に表れている。
【００４６】
図７は、光ディスクの外径が５０.８ｍｍであり、特性係数α，βが各々８.９９２６，−２１.４４６である場合、光ディスクの厚さの変化による偏向角を式（１）によって求めた値を表したグラフである。偏向角の最大許容角を０.７゜以下にするためには光ディスクの厚さｘｉを０.４８８ｍｍ以上に形成しなければならないことが分かる。この時、基板の厚さは０.３８８ｍｍ以上であることが望ましい。
【００４７】
図７を参照すれば、実際光ディスクの厚さＴを０.５２５ｍｍ程度として実偏向角を測定した測定値を見れば、偏向角が０.７゜程度に表れており、実際光ディスクの厚さｘｉを０.６ｍｍとして偏向角を測定した実測定値を見れば、偏向角が０.４８゜程度に表れている。
【００４８】
図８は、光ディスクの外径が８０ｍｍであり、特性係数α，βが各々２１.４４６，−５.３８４３である場合、光ディスクの厚さの変化による偏向角を式（１）によって求めた値を表したグラフである。最大許容角を０.７゜以下にするためには光ディスクの厚さｘｉを０.６０１ｍｍ以上に形成しなければならないことが分かる。この時、基板の厚さは０.５０１ｍｍ以上であることが望ましい。
【００４９】
図８を参照すれば、実際光ディスクの厚さＴを０.６ｍｍ程度として実偏向角を測定した測定値を見れば、偏向角が０.８５゜程度に表れており、実際光ディスクの厚さｘｉを０.６３５ｍｍとして偏向角を測定した実測定値を見れば、偏向角が０.７゜程度に表れている。
【００５０】
図９は、光ディスクの外径が１２０ｍｍであり、特性係数α，βが各々２１.１０５，−５.１１４２である場合、光ディスクの厚さの変化による偏向角を式（１）によって求めた値を表したグラフである。偏向角を０.７゜以下にするためには基板の厚さを０.６３ｍｍ以上に形成しなければならないことが分かる。この時、基板の厚さは０.５３ｍｍ以上であることが望ましい。
【００５１】
図９を参照すれば、実際光ディスクの厚さＴを０.６ｍｍ程度として実偏向角を測定した測定値を見れば、偏向角が１゜程度に表れており、実際光ディスクの厚さｘｉを０.６７ｍｍとして偏向角を測定した実測定値を見れば、偏向角が０.７゜程度に表れている。
【００５２】
前記結果から最大許容偏向角（０.７゜）を超えないように光ディスクの厚さを規制でき、それぞれのディスクの種類による結果式を式（１）のように導出できる。この時、光ディスクの偏向角がカーブフィッティング結果より±２０％内に大きくなりうるので、この影響も考慮された。特性係数α，β及び式（１）を利用すれば、所望の最大許容偏向角から所望の光ディスクの厚さｘｉを求められる。
【００５３】
すなわち、表３のように最大許容偏向角を０.６゜に設定する場合に外径が３０ｍｍ、３２ｍｍ、４７ｍｍ、５０.８ｍｍ、８０ｍｍ、１２０ｍｍに変わる場合、各々光ディスクの厚さを０.４３５ｍｍ以上、０.４４７ｍｍ以上、０.５ｍｍ以上、０.５２ｍｍ以上、０.６３ｍｍ以上、０.６６ｍｍ以上に形成することが望ましい。
【００５４】
【表３】
2004288356.tif 000010
また、光ディスクの外径ｚによる特性係数α，βをカーブフィッティングできる。
図１０は、光ディスクの外径ｚによる特性係数αの変化を表すグラフであり、図１１は、光ディスクの外径ｚによる特性係数βの変化を表すグラフである。特性係数αは式（５）で提示される値であり、特性係数βは式（６）で提示される値である。したがって、光ディスクの外径ｚが与えられれば、フィッティング方程式から特性係数α，βを求められ、この値を式（７）に代入すれば、所望の偏向角に対する光ディスクの厚さを計算できる。
【００５５】
α＝0.00396ｚ２−0.10096ｚ＋4.15552      （５）
β＝0.00027ｚ２−0.05129ｚ＋2.98393      （６）
【００５６】
【数７】
2004288356.tif 000011
以上の結果を総合すれば、外径が長くなるほど偏向角が大きくなり、厚さが薄くなるほど偏向角が大きくなるので、０.７゜または０.６゜の規格限界内で使用可能な光ディスクの外径及び光ディスクの厚さは、表３のようなフォーマットファクターを有する光ディスクで提示される。光透過層の厚さを０.１ｍｍに仮定したので、これを基板の外径（＝光ディスクの外径）及び基板の厚さ（＝光ディスクの厚さ−光透過層の厚さ）に対する数値で整理すれば、表４のように提示される。
【００５７】
【表４】
2004288356.tif 000012
前記説明で多くの事項が具体的に記載されているが、それらは発明の範囲を限定するものではなく、望ましい実施例の例示として解釈されなければならない。したがって、本発明の範囲は、説明された実施例によって決定されず、特許請求の範囲に記載された技術的思想によって決定されなければならない。
【産業上の利用可能性】
【００５８】
本発明は、モバイル光記録媒体の記録及び再生機器に使われる光記録媒体に利用される。特に、超小型軽量の光記録媒体として、デジタルカメラや携帯型音楽プレーヤ、ＰＤＡなどの小型記録媒体を使用するモバイル機器に装着できる。
【図面の簡単な説明】
【００５９】
【図１Ａ】従来の光ディスクを示す斜視図である。
【図１Ｂ】図１Ａに示された光ディスクの断面図である。
【図２Ａ】本発明の実施例による光ディスクを示す斜視図である。
【図２Ｂ】図２Ａに示された光ディスクの断面図である。
【図３】相異なる光ディスクの外径に対して光ディスクの厚さの変化による偏向角の変化を示すグラフである。
【図４】本発明の実施例による光ディスク（３０ｍｍ外径）の厚さによる偏向角を示すグラフである。
【図５】本発明の実施例による光ディスク（３２ｍｍ外径）の厚さによる偏向角を示すグラフである。
【図６】本発明の実施例による光ディスク（４７ｍｍ外径）の厚さによる偏向角を示すグラフである。
【図７】本発明の実施例による光ディスク（５０.８ｍｍ外径）の厚さによる偏向角を示すグラフである。
【図８】本発明の実施例による光ディスク（８０ｍｍ外径）の厚さによる偏向角を示すグラフである。
【図９】本発明の実施例による光ディスク（１２０ｍｍ外径）の厚さによる偏向角を示すグラフである。
【図１０】本発明の実施例による光ディスクの外径ｚによる特性係数αの変化を示すグラフである。
【図１１】本発明の実施例による光ディスクの外径ｚによる特性係数βの変化を示すグラフである。
【符号の説明】
【００６０】
３０    光ディスク
３１    基板
３３    光透過層
Ｄ１    外径
Ｄ２    内径
Ф      偏向角
Ｔ，Ｌ  厚さ
【図１Ａ】
2004288356.tif 000014
【図１Ｂ】
2004288356.tif 000015
【図２Ａ】
2004288356.tif 000016
【図２Ｂ】
2004288356.tif 000017
【図３】
2004288356.tif 000018
【図４】
2004288356.tif 000019
【図５】
2004288356.tif 000020
【図６】
2004288356.tif 000021
【図７】
2004288356.tif 000022
【図８】
2004288356.tif 000023
【図９】
2004288356.tif 000024
【図１０】
2004288356.tif 000025
【図１１】
2004288356.tif 000026